【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
アルミニウム複合材料表面を含む内燃機関を潤滑化する方法であって、潤滑性粘度の油と無灰、無リン、無硫黄の磨耗防止剤とを含む潤滑組成物を前記アルミニウム複合材料表面に供給することを含む方法。
【請求項２】
前記アルミニウム複合材料表面は、アルミニウム−シリケート表面である、請求項１に記載の方法。
【請求項３】
前記無灰磨耗防止剤は、ヒドロキシカルボン酸ジエステル、ヒドロキシカルボン酸ジアミド、ヒドロキシカルボン酸イミド、ヒドロキシカルボン酸ジイミド、ヒドロキシカルボン酸エステル−アミド、ヒドロキシカルボン酸エステル−イミド、およびヒドロキシカルボン酸イミド−アミドの少なくとも１つから誘導される、請求項１に記載の方法。
【請求項４】
前記無灰磨耗防止剤は、式（１ａ）および／または（１ｂ）の化合物
【化２】
2010528155.tif 000001
式中、
ｎ’は、式（１ｂ）については０から１０、０１から６、０から４、１から４または１から２であり、式（１ａ）については１から１０、１から４または１から２であり、
ｐは、１から５、または１から２、または１であり、
ＹおよびＹ’は、独立に、−Ｏ−、＞ＮＨ、＞ＮＲ３、または（１ｂ）のＹ基とＹ’基との両方または（１ａ）の２つのＹ基を一緒にし、２つの＞Ｃ＝Ｏ基の間のＲ１−Ｎ＜基を形成させることによって形成されたイミド基であり、
Ｘは、独立に、−ＣＨ２−、＞ＣＨＲ４または＞ＣＲ４Ｒ５、＞ＣＨＯＲ６、または＞Ｃ（ＣＯ２Ｒ６）２、＞Ｃ（ＯＲ６）ＣＯ２Ｒ６、＞Ｃ（ＣＨ２ＯＲ６）ＣＯ２Ｒ６、−ＣＨ３、−ＣＨ２Ｒ４または−ＣＨＲ４Ｒ５、−ＣＨ２ＯＲ６、または−ＣＨ（ＣＯ２Ｒ６）２、≡Ｃ−Ｒ６、または式（１ａ）および／または（１ｂ）の原子価を満たすそれらの混合物であり、ただし、≡Ｃ−Ｒ６は、式（１ａ）にしか適用されず、
Ｒ１およびＲ２は、独立に、通常１から１５０、４から３０、６から２０、１０から２０、または１１から１８の炭素原子を含むヒドロカルビル基であり、
Ｒ３は、ヒドロカルビル基であり、
Ｒ４およびＲ５は、独立に、ケト含有基（アシル基など）、エステル基またはヒドロカルビル基であり、
Ｒ６は、独立に、水素、または通常１から１５０の炭素原子を含むヒドロカルビル基である：
によって表される、請求項１に記載の方法。
【請求項５】
ＹおよびＹ’は、ともに−Ｏ−である、請求項４に記載の方法。
【請求項６】
前記無灰磨耗防止剤は、酒石酸またはクエン酸から誘導される、請求項１に記載の方法。
【請求項７】
前記無灰磨耗防止剤は、前記潤滑組成物の０．０５から１０重量％、または０．１から５重量％で存在する、請求項１に記載の方法。
【請求項８】
前記潤滑組成物は、（ｉ）０．８重量％以下の硫黄含有率、（ｉｉ）０．２重量％以下のリン含有率、または（ｉｉｉ）２重量％以下の硫酸塩灰分含有率の少なくとも１つを有することをさらに特徴とする、請求項１に記載の方法。
【請求項９】
前記潤滑組成物は、（ｉ）０．５重量％以下の硫黄含有率、（ｉｉ）０．１重量％以下のリン含有率、および（ｉｉｉ）１．５重量％以下の硫酸塩灰分含有率を有することを特徴とする、請求項１に記載の方法。
【請求項１０】
摩擦調整剤、粘度調整剤、酸化防止剤、過塩基性洗剤、スクシンイミド分散剤、またはそれらの混合物の少なくとも１つをさらに含む、請求項１に記載の方法。
【請求項１１】
前記摩擦調整剤は、長鎖脂肪アミド、長鎖脂肪エステル、長鎖脂肪エポキシド誘導体、長鎖脂肪イミダゾリン、およびアルキルリン酸のアミン塩からなる群から選ばれる、請求項１０に記載の方法。
【請求項１２】
モリブデン化合物をさらに含み、該モリブデン化合物は、モリブデンジチオリン酸ジアルキル、モリブデンジチオカーバメート、モリブデン化合物のアミン塩、およびそれらの混合物からなる群から選ばれる、請求項１に記載の方法。
【請求項１３】
前記モリブデン化合物は、０．５ｐｐｍから２０００ｐｐｍ、１ｐｐｍから７００ｐｐｍ、または２０ｐｐｍから２５０ｐｐｍのモリブデンを提供する量で存在する、請求項１２に記載の方法。
【請求項１４】
過塩基性洗剤をさらに含み、該過塩基性洗剤は、非硫黄含有フェネート、硫黄含有フェネート、スルホネート、サリキサレート、サリチレート、およびそれらの混合物からなる群から選ばれる、請求項１に記載の方法。
【請求項１５】
アルミニウム複合材料表面を含む内燃機関を潤滑化するための、無灰、無リン、無硫黄の磨耗防止剤を含む潤滑組成物の使用。
【手続補正２】
【補正対象書類名】明細書
【補正対象項目名】００１７
【補正方法】変更
【補正の内容】
【００１７】
別の実施態様では、本明細書に開示されている潤滑組成物は、０ｐｐｍから５００ｐｐｍ、または５ｐｐｍから３００ｐｐｍ、または２０ｐｐｍから２５０ｐｐｍのモリブデンを含む。特定の実施態様では、モリブデン化合物は、０．５ｐｐｍから２０００ｐｐｍ、１ｐｐｍから７００ｐｐｍ、または２０ｐｐｍから２５０ｐｐｍのモリブデンを提供する量で存在する。
本発明は、例えば以下の項目を提供する。
（項目１）
アルミニウム複合材料表面を潤滑化する方法であって、潤滑性粘度の油と無灰、無硫黄、無リンの磨耗防止剤とを含む潤滑組成物を前記アルミニウム複合材料表面に供給することを含む方法。
（項目２）
前記アルミニウム複合材料表面は、アルミニウム−シリケート表面である、項目１に記載の方法。
（項目３）
前記無灰磨耗防止剤は、ヒドロキシカルボン酸ジエステル、ヒドロキシカルボン酸ジアミド、ヒドロキシカルボン酸イミド、ヒドロキシカルボン酸ジイミド、ヒドロキシカルボン酸エステル−アミド、ヒドロキシカルボン酸エステル−イミド、およびヒドロキシカルボン酸イミド−アミドの少なくとも１つから誘導される、項目１に記載の方法。
（項目４）
前記無灰磨耗防止剤は、式（１ａ）および／または（１ｂ）の化合物
【化２】
2010528155.tif 000002
式中、
ｎ’は、式（１ｂ）については０から１０、０１から６、０から４、１から４または１から２であり、式（１ａ）については１から１０、１から４または１から２であり、
ｐは、１から５、または１から２、または１であり、
ＹおよびＹ’は、独立に、−Ｏ−、＞ＮＨ、＞ＮＲ３、または（１ｂ）のＹ基とＹ’基との両方または（１ａ）の２つのＹ基を一緒にし、２つの＞Ｃ＝Ｏ基の間のＲ１−Ｎ＜基を形成させることによって形成されたイミド基であり、
Ｘは、独立に、−ＣＨ２−、＞ＣＨＲ４または＞ＣＲ４Ｒ５、＞ＣＨＯＲ６、または＞Ｃ（ＣＯ２Ｒ６）２、＞Ｃ（ＯＲ６）ＣＯ２Ｒ６、＞Ｃ（ＣＨ２ＯＲ６）ＣＯ２Ｒ６、−ＣＨ３、−ＣＨ２Ｒ４または−ＣＨＲ４Ｒ５、−ＣＨ２ＯＲ６、または−ＣＨ（ＣＯ２Ｒ６）２、≡Ｃ−Ｒ６、または式（１ａ）および／または（１ｂ）の原子価を満たすそれらの混合物であり、ただし、≡Ｃ−Ｒ６は、式（１ａ）にしか適用されず、
Ｒ１およびＲ２は、独立に、通常１から１５０、４から３０、６から２０、１０から２０、または１１から１８の炭素原子を含むヒドロカルビル基であり、
Ｒ３は、ヒドロカルビル基であり、
Ｒ４およびＲ５は、独立に、ケト含有基（アシル基など）、エステル基またはヒドロカルビル基であり、
Ｒ６は、独立に、水素、または通常１から１５０の炭素原子を含むヒドロカルビル基である：
によって表される、項目１に記載の方法。
（項目５）
ＹおよびＹ’は、ともに−Ｏ−である、項目４に記載の方法。
（項目６）
前記無灰磨耗防止剤は、酒石酸またはクエン酸から誘導される、項目１に記載の方法。
（項目７）
前記無灰磨耗防止剤は、前記潤滑組成物の０．０５から１０重量％、または０．１から５重量で％存在する、項目１に記載の方法。
（項目８）
前記潤滑組成物は、（ｉ）０．８重量％以下の硫黄含有率、（ｉｉ）０．２重量％以下のリン含有率、または（ｉｉｉ）２重量％以下の硫酸塩灰分含有率の少なくとも１つを有することをさらに特徴とする、項目１に記載の方法。
（項目９）
前記潤滑組成物は、（ｉ）０．５重量％以下の硫黄含有率、（ｉｉ）０．１重量％以下のリン含有率、および（ｉｉｉ）１．５重量％以下の硫酸塩灰分含有率を有することを特徴とする、項目１に記載の方法。
（項目１０）
摩擦調整剤、粘度調整剤、酸化防止剤、過塩基性洗剤、スクシンイミド分散剤、またはそれらの混合物の少なくとも１つをさらに含む、項目１に記載の方法。
（項目１１）
前記摩擦調整剤は、長鎖脂肪アミド、長鎖脂肪エステル、長鎖脂肪エポキシド誘導体、長鎖脂肪イミダゾリン、およびアルキルリン酸のアミン塩からなる群から選ばれる、項目１０に記載の方法。
（項目１２）
リン含有磨耗防止剤をさらに含む、項目１に記載の方法。
（項目１３）
モリブデン化合物をさらに含む、項目１に記載の方法。
（項目１４）
前記モリブデン化合物は、モリブデンジチオリン酸ジアルキル、モリブデンジチオカーバメート、モリブデン化合物のアミン塩、およびそれらの混合物からなる群から選ばれる、項目１３に記載の方法。
（項目１５）
前記モリブデン化合物は、０．５ｐｐｍから２０００ｐｐｍ、１ｐｐｍから７００ｐｐｍ、または２０ｐｐｍから２５０ｐｐｍのモリブデンを提供する量で存在する、項目１３に記載の方法。
（項目１６）
過塩基性洗剤をさらに含む、項目１に記載の方法。
（項目１７）
前記過塩基性洗剤は、非硫黄含有フェネート、硫黄含有フェネート、スルホネート、サリキサレート、サリチレート、およびそれらの混合物からなる群から選ばれる、項目１６に記載の方法。
（項目１８）
アルミニウム複合材料表面を含む内燃機関を潤滑化する方法であって、潤滑性粘度の油と無灰、無リン、無硫黄の磨耗防止剤とを含む潤滑組成物を前記アルミニウム複合材料表面に供給することを含む方法。
（項目１９）
アルミニウム複合材料表面を潤滑化するための、無灰、無リン、無硫黄の磨耗防止剤を
含む潤滑組成物の使用。
（項目２０）
アルミニウム複合材料表面を含む内燃機関を潤滑化するための、無灰、無リン、無硫黄の磨耗防止剤を含む潤滑組成物の使用。